БЕТОННАЯ СМЕСЬ
CONCRETE MIXTURE

Изобретение относится к промышленности строительных материалов, в частности к производству бетонных стеновых блоков.
Известна бетонная смесь, содержащая, мас.ч.: портландцемент 1,0; золошлаковый наполнитель 3,6-9,7, крошку газонаполненной пластмассы (пенополиэтилена) с размером частиц до 10 мм 0,024-0,009; воду 0,6-1,1 [1].
Задача изобретения состоит в повышении морозостойкости бетона.
Технический результат достигается тем, что бетонная смесь, содержащая портландцемент, золошлаковый наполнитель, воду, дополнительно включает тиосульфат натрия и суперпластификатор С-3 при следующем соотношении компонентов, мас.%: портландцемент 25,0-27,0; золошлаковый наполнитель 53,35-54,0; тиосульфат натрия 0,2-0,25; суперпластификатор С-3 0,8-1,4; вода 18,0-20,0.
Составы бетонной смеси приведены в таблице.
Компоненты
Содержание, мас.%:
состав №1
состав №2
состав №3
Портландцемент
25,0
26,0
27,0
Золошлаковый наполнитель
53,35
53,67
54,0
Тиосульфат натрия
0,25
0,23
0,2
Суперпластификатор С-3
1,4
1,1
0,8
Вода
20,0
19,0
18,0
Морозостойкость, циклы
~50
~50
~50
Для приготовления бетонной смеси подготавливают и дозируют сырьевые компоненты: портландцемент (марка 400), золошлаковый наполнитель, тиосульфат натрия, суперпластификатор С-3, воду. Компоненты смешивают. Полученную бетонную смесь укладывают в металлические (предварительно смазанные машинным маслом) формы и подают на тепловлажностную обработку. Затем изделия извлекают из форм и транспортируют на склад готовой продукции. Прочность на сжатие бетона в возрасте 28 сут. составит не менее 10 МПа.
Источник информации
1. Патент №2083523 РФ, С04В 28/04, 1997.